ОТВЕРЖДАЮЩАЯСЯ, СОСТОЯЩАЯ ИЗ ДВУХ ЧАСТЕЙ АКРИЛОВАЯ КОМПОЗИЦИЯ

1. Отверждающаяся, состоящая из двух частей акриловая композиция, включающая первую часть, представляющую собой акриловую полимерную композицию, и вторую часть, представляющую собой акриловую мономерную композицию, причем акриловая полимерная композиция содержит акриловые полимерные частицы первого типа, отличающаяся тем, что каждая акриловая полимерная частица первого типа образована сеткой коалесцированных, получаемых эмульсионной полимеризацией акриловых микрочастиц.
2. Отверждающаяся, состоящая из двух частей акриловая композиция по п.1, в которой акриловая полимерная композиция также включает акриловые полимерные частицы, по меньшей мере, одного дополнительного типа.
3. Отверждающаяся, состоящая из двух частей акриловая композиция по п.2, в которой акриловые полимерные частицы, по меньшей мере, одного дополнительного типа представляют собой полимерные гранулы.
4. Отверждающаяся, состоящая из двух частей акриловая композиция по пп.1, 2 или 3, в которой Z-средний размер получаемых эмульсионной полимеризацией микрочастиц составляет менее 2000 нм.
5. Отверждающаяся, состоящая из двух частей акриловая композиция по п.4, в которой Z-средний размер получаемых эмульсионной полимеризацией микрочастиц находится в диапазоне 10-2000 нм.
6. Отверждающаяся, состоящая из двух частей акриловая композиция по пп.1-3, в которой получаемые эмульсионной полимеризацией микрочастицы представляют собой получаемые в одну стадию или несколько стадий микрочастицы типа ядро/оболочка.
7. Отверждающаяся, состоящая из двух частей акриловая композиция по пп.1-3, в которой микрочастицы эмульсии содержат в своей полимерной матрице непрореагировавший инициатор.
8. Отверждающаяся, состоящая из двух частей акриловая композиция по п.7, в которой содержание непрореагировавшего инициатора составляет 0,001-10% (вес./вес.) получаемых эмульсионной полимеризацией акриловых микрочастиц.
9. Отверждающаяся, состоящая из двух частей акриловая композиция по п.7, в которой микрочастицы представляют собой микрочастицы типа ядро/оболочка, а непрореагировавший инициатор включен во внешнюю оболочку частиц типа ядро/оболочка.
10. Отверждающаяся, состоящая из двух частей акриловая композиция по по пп.1-3, в которой сетка коалесцированных, получаемых эмульсионной полимеризацией микрочастиц образует пористую акриловую полимерную частицу.
11. Отверждающаяся, состоящая из двух частей акриловая композиция по п.10, в которой акриловая полимерная частица является микропористой.
12. Отверждающаяся, состоящая из двух частей акриловая композиция по пп.1-3, в которой акриловые полимерные частицы первого типа по данному изобретению образуются при сушке жидкой эмульсии, в результате которой получают порошок.
13. Отверждающаяся, состоящая из двух частей акриловая композиция по п.12, для которой сушку осуществляют способом распылительной сушки, сушки с помощью лопастной мешалки, сушки в печи или сушки вслед за коагуляцией и фильтрованием.
w
14. Отверждающаяся, состоящая из двух частей акриловая композиция по пп.1-3, в которой микрочастицы эмульсии имеют средневесовую молекулярную массу (M), находящуюся в диапазоне от 25000 Да до 3000000 Да.
15. Отверждающаяся, состоящая из двух частей акриловая композиция по пп.1-3, в которой первая часть, представляющая собой акриловую полимерную композицию, представляет собой порошок.
16. Отверждающаяся, состоящая из двух частей акриловая композиция по п.15, в которой весовое соотношение количества порошкового компонента к количеству мономерного компонента, как правило, <3:1.
17. Отверждающаяся, состоящая из двух частей акриловая композиция, включающая первую часть, представляющую собой акриловую полимерную композицию, и вторую часть, представляющую собой акриловую мономерную композицию, причем акриловая полимерная композиция содержит акриловые полимерные частицы, где, по меньшей мере, акриловая полимерная частица первого типа является микропористой.
18. Отверждающаяся, состоящая из двух частей акриловая композиция, включающая первую часть, представляющую собой акриловую полимерную композицию, и вторую часть, представляющую собой акриловую мономерную композицию, причем акриловая полимерная композиция содержит получаемые эмульсионной полимеризацией акриловые полимерные частицы, размер которых составляет от 10 до 2000 нм.
19. Способ получения акриловой полимерной композиции, включающий стадии:
(а) эмульсионной полимеризации акриловой мономерной композиции с получением полимерной эмульсии,
(b) сушку полимерной эмульсии, полученной на стадии (а), с получением акриловых полимерных частиц по любому из пп.1-18, а также
(c) необязательно смешения акриловых полимерных частиц, полученных на стадии (b), с акриловыми полимерными частицами, по меньшей мере, одного дополнительного типа и/или наполнителем с получением акриловой полимерной композиции, подходящей для отверждения с предварительно заданной скоростью в присутствии акриловой мономерной композиции.
20. Способ по п.19, в котором стадия (а) включает стадию эмульсионной полимеризации затравки, ядра и, по меньшей мере, одной оболочки.
21. Способ по п.19 или 20, в котором избыток инициатора вводят на стадии эмульсионной полимеризации (а) так, чтобы остаточный инициатор был заключен в частицы эмульсии.
22. Способ по п.21, при котором избыток инициатора вводят на достаточно поздней стадии в эмульсионной полимеризации для того, чтобы избежать термического разложения до заключения в образуемые полимерные частицы.
23. Способ по п.21, в котором избыточный инициатор вводят вместе с и/или следом за, по меньшей мере, частью инициатора, который должен взаимодействовать с мономером на стадии эмульсионной полимеризации.
24. Способ по п.21, в котором, по меньшей мере, некоторое количество инициатора, который должен взаимодействовать на стадии эмульсионной полимеризации, отличается от избыточного инициатора и имеет более короткий период полураспада, чтобы при этом предпочтительно взаимодействовать с мономером в присутствии избыточного инициатора.
25. Способ по п.21, в котором при многостадийной эмульсионной полимеризации избыточный инициатор вводят во время конечной стадии так, чтобы он присутствовал во внешней оболочке получаемой при многостадийном процессе частицы.
26. Композиция костного цемента, включающая отверждающуюся, состоящую из двух частей акриловую композицию по любому из пп.1-18.
27. Композиция, используемая в стоматологии, включающая отверждающуюся, состоящую из двух частей акриловую композицию по любому из пп.1-18.
28. Клеящее вещество, включающее отверждающуюся, состоящую из двух частей акриловую композицию по любому из пп.1-18.
29. Конструкционный материал, включающий отверждающуюся, состоящую из двух частей акриловую композицию по любому из пп.1-18.
30. Порошковая композиция, используемая в качестве первой части отверждающейся, состоящей из двух частей акриловой композиции, включающей акриловые полимерные частицы первого типа, отличающиеся тем, что каждая акриловая полимерная частица первого типа образована сеткой коалесцированных, получаемых эмульсионной полимеризацией акриловых микрочастиц и, необязательно, смешанные с ними акриловые полимерные частицы, по меньшей мере, одного дополнительного типа.
31. Порошковая композиция по п.30, в которой частицы эмульсии порошковой композиции заключают в себе подходящее соединение-инициатор в своей полимерной матрице.